(57)【要約】  高い回転曲げ疲労強度および衝撃疲労強度を有する機械構造用部品を、比較的安価なコストで作製するための素材として適した肌焼鋼およびその製造方法を提供する。  質量％で、Ｃ、Si、Mn、Ｐ、Ｓ、Cr、Mo、Ｂ、Ti、Ｎ、およびＯを所定の関係の下で含み、AlをB、Ｎ、Ti含有量との関係で所定量以上含み、残部はFeおよび不可避不純物からなる成分組成を有し、さらに√I≦80（ただし、Iは、肌焼鋼に浸炭焼入れおよび焼戻しを施し、その後回転曲げ疲労試験を行った後の破面における、フィッシュアイ中心部に位置する酸化物系介在物の面積（μｍ2）を示す。）を満足することを特徴とする肌焼鋼。【特許請求の範囲】
【請求項１】
質量％で、Ｃ：0.15％以上0.30％以下、Si：0.50％以上1.50％以下、Mn：0.20％以上0.80％以下、Ｐ：0.003％以上0.020％以下、Ｓ：0.005％以上0.050％以下、Cr：0.30％以上1.20％以下、Mo：0.03％以上0.30％以下、Ｂ：0.0005％以上0.0050％以下、Ti：0.002％以上0.050％未満、Ｎ：0.0020％以上0.0150％以下およびＯ：0.0003％以上0.0025％以下を、下記（１）式を満足する範囲の下で含み、
Alを、[％B]−［(10.8/14)×｛[％N]−(14/48)[％Ti]｝］≧0.0003％の場合には、0.010％≦[％Al]≦0.100％にて含み、[％B]−［(10.8/14)×｛[％N]−(14/48)[％Ti]｝］＜0.0003％の場合には、(27/14)×｛[％N]−(14/48)[％Ti]−(14/10.8)[％B]＋0.02｝≦[％Al]≦0.100％にて含み、
残部はFeおよび不可避不純物からなる成分組成を有し、
さらに、下記（２）式を満足することを特徴とする肌焼鋼。
記
1.8×[％Si]＋1.5×[％Mo]−（[％Mn]＋[％Cr]）／2 ≧ 0.50                                                      ・・・（１）
√I≦80    ・・・（２）
ただし、[％Ｍ]はＭ元素の含有量（質量％）を示し、Iは、前記肌焼鋼に浸炭焼入れお
よび焼戻しを施し、その後回転曲げ疲労試験を行った後の破面における、フィッシュアイ中心部に位置する酸化物系介在物の面積（μｍ2）を示す。
【請求項２】
前記成分組成が、質量％でさらに、Nb：0.050％以下、Ｖ：0.050％以下、およびSb：0.035％以下のうちから選んだ１種以上を含む請求項１に記載の肌焼鋼。
【請求項３】
前記成分組成が、質量％でさらに、Cu：1.0％以下、およびNi：1.0％以下のうちから選んだ１種以上を含む請求項１または２に記載の肌焼鋼。
【請求項４】
前記成分組成が、質量％でさらに、Ca：0.0050％以下、Sn：0.50％以下、Se：0.30％以下、Ta：0.10％以下、Hf：0.10％以下のうちから選んだ１種以上を含む請求項１〜３のいずれか一項に記載の肌焼鋼。
【請求項５】
質量％で、Ｃ：0.15％以上0.30％以下、Si：0.50％以上1.50％以下、Mn：0.20％以上0.80％以下、Ｐ：0.003％以上0.020％以下、Ｓ：0.005％以上0.050％以下、Cr：0.30％以上1.20％以下、Mo：0.03％以上0.30％以下、Ｂ：0.0005％以上0.0050％以下、Ti：0.002％以上0.050％未満、Ｎ：0.0020％以上0.0150％以下およびＯ：0.0003％以上0.0025％以下を、下記（１）式を満足する範囲の下で含み、
Alを、[％B]−［(10.8/14)×｛[％N]−(14/48)[％Ti]｝］≧0.0003％の場合には、0.010％≦[％Al]≦0.100％にて含み、[％B]−［(10.8/14)×｛[％N]−(14/48)[％Ti]｝］＜0.0003％の場合には、(27/14)×｛[％N]−(14/48)[％Ti]−(14/10.8)[％B]＋0.02｝≦[％Al]≦0.100％にて含み、
残部はFeおよび不可避不純物からなる成分組成を有する鋼の鋳片を、下記（３）式を満足する断面減少率にて熱間鍛造および／または熱間圧延による熱間加工を施して、棒鋼または線材である肌焼鋼を得ることを特徴とする肌焼鋼の製造方法。
記
1.8×[％Si]＋1.5×[％Mo]−（[％Mn]＋[％Cr]）／2 ≧ 0.50                                                      ・・・（１）
（S1−S2）／S1≧0.960    ・・・（３）
ただし、[％Ｍ]はＭ元素の含有量（質量％）を示し、S1は、熱間加工時の延伸方向と直交する断面における前記鋳片の断面積（ｍｍ2）、S2は、熱間加工時の延伸方向と直交する断面における前記棒鋼または線材の断面積（ｍｍ2）を示す。
【請求項６】
前記成分組成が、質量％でさらに、Nb：0.050％以下、Ｖ：0.050％以下、およびSb：0.
035％以下のうちから選んだ１種以上を含む請求項５に記載の肌焼鋼の製造方法。
【請求項７】
前記成分組成が、質量％でさらに、Cu：1.0％以下、およびNi：1.0％以下のうちから選んだ１種以上を含む請求項５または６に記載の肌焼鋼の製造方法。
【請求項８】
前記成分組成が、質量％でさらに、Ca：0.0050％以下、Sn：0.50％以下、Se：0.30％以下、Ta：0.10％以下、Hf：0.10％以下のうちから選んだ１種以上を含む請求項５〜７のいずれか一項に記載の肌焼鋼の製造方法。
【請求項９】
請求項１〜４のいずれか一項に記載の肌焼鋼に、機械加工、または、鍛造とその後の機械加工を施して歯車形状とし、その後、前記肌焼鋼に浸炭焼入れおよび焼戻しを施して、歯車部品を得ることを特徴とする歯車部品の製造方法。
【請求項１０】
請求項５〜８のいずれか一項に記載の肌焼鋼の製造方法の工程に加えて、前記肌焼鋼に、機械加工、または、鍛造とその後の機械加工を施して歯車形状とし、その後、前記肌焼鋼に浸炭焼入れおよび焼戻しを施して、歯車部品を得ることを特徴とする歯車部品の製造方法。
【発明の詳細な説明】
【技術分野】
【０００１】
本発明は、自動車や各種産業機械等の機械構造用部品の素材として用いられる肌焼鋼およびその製造方法、ならびに歯車部品の製造方法に関するものである。特に、高い回転曲げ疲労強度および衝撃疲労強度を有する機械構造用部品の素材として適した肌焼鋼およびその製造方法に関するものである。
【背景技術】
【０００２】
機械構造用部品、例えば自動車等の駆動伝達部品に用いられている歯車は、近年、省エネルギー化による車体重量の軽量化に伴って、その小型化が要求される一方、エンジンの高出力化により負荷が増大しているため、耐久性の向上が課題とされている。【０００３】
一般的に、歯車の耐久性は、歯の衝撃疲労破壊、歯元の回転曲げ疲労破壊および歯面の面圧疲労破壊によって決定される。特に、衝撃的な応力が負荷される、自動車のデファレンシャルギア等では、高い衝撃荷重により破壊が早期に起こる場合があるため、素材となる肌焼鋼の衝撃疲労強度を向上する技術が種々検討されている。【０００４】
特許文献１には、浸炭層の靭性を向上するためにMoを添加し、浸炭層の粒界強度を低下させるMn、Cr、Pを少なくすること、Mo/(10Si＋100P＋Mn＋Cr)により求まる値の下限を規定すること、および、浸炭硬化層深さの範囲を規定することにより、衝撃特性を向上させることが開示されている。【０００５】
特許文献２には、焼入れの冷却速度範囲を成分組成に応じた適正範囲に制御することにより、歯車の内部をマルテンサイトとベイナイトの混合組織として靭性を向上させることが開示されている。【０００６】
特許文献３には、特許文献２と同様にミクロ組織を規定するもので、ミクロ組織をマルテンサイトと、内部の靭性を向上させるトルースタイトの混合組織とし、MnとCrの添加量の範囲を規定し、Mo添加量を規制してトルースタイトの量を制限することで内部硬度の低下を抑える方法が開示されている。【０００７】
特許文献４には、特許文献３に記載の成分組成にMoを添加した鋼が提案されている。特許文献５には成分組成においてMn、Cr、Moの複合添加量を制限して鋼材の硬さを抑え、冷間鍛造性を損なうこと無く衝撃特性を向上させた傘歯車用鋼材が提案されている。
【先行技術文献】
【特許文献】
【０００８】
【特許文献１】特公平７−１００８４０号公報
【特許文献２】特許第３０９４８５６号公報
【特許文献３】特許第３３２９１７７号公報
【特許文献４】特許第３７３３５０４号公報
【特許文献５】特許第３３１９６４８号公報
【発明の概要】
【発明が解決しようとする課題】
【０００９】
しかしながら、特許文献１に記載の方法では、衝撃特性を向上できたとしても、高価な合金であるMoを多量に添加させるか、Moを多く入れない場合には浸炭時間を大幅に延長させることが必要で、製品コストまたは製造コストの大幅な増加を招いてしまう。【００１０】
特許文献２に記載の方法では、ミクロ組織中にベイナイト組織を含むので靭性を向上させて衝撃値を高めることは可能である。しかし、鋼の内部領域にベイナイト組織が含まれると、内部硬さが低下するため歯車が衝撃で変形しやすくなり、衝撃力が繰り返されると破損することが懸念される。【００１１】
特許文献３に記載の方法では、MnとCrの複合添加量を指定し、Mo添加量を規制するので、表層付近で発生する粒界酸化が多くなり、Mn、Crの酸化物が形成されるために焼入れ性が低下し、表層に不完全焼入れ層が形成される。そのため、内部硬度が確保できたとしても、表層の硬さ低下による表層からの破壊が発生しやすくなり、結果的に衝撃疲労を含むすべての疲労強度が低下してしまう。【００１２】
特許文献４に記載の方法の場合、Moを添加してもトルースタイトにより歯車内部の硬度低下が発生するため、衝撃特性が向上したとしても内部起因の曲げ疲労などの疲労強度が低下する。特許文献５に記載の方法の場合、歯車を熱間鍛造で成型する場合は硬度が低く、衝撃以外の疲労強度が低下する。【００１３】
そこで本発明は、上記課題に鑑み、高い回転曲げ疲労強度および衝撃疲労強度を有する機械構造用部品を、比較的安価なコストで作製するための素材として適した肌焼鋼およびその製造方法を提供することを目的とする。
【課題を解決するための手段】
【００１４】
本発明者らは、上記課題を解決するため、浸炭焼入れ・焼戻し後の疲労特性に及ぼす、成分、浸炭後諸特性および介在物の影響について鋭意検討を行った。その結果、以下の（Ａ）〜（Ｃ）の事項を見出すに到った。
（Ａ）衝撃疲労および曲げ疲労の亀裂の起点となり得る粒界酸化層については、Si、Mn、CrおよびMoを所定量以上添加することにより、粒界酸化層の成長方向が深さ方向から表面の密度増加方向に変わる。従って、上記起点となるような深さ方向に成長した酸化層がなくなるため、疲労亀裂の起点となり難くなる。
（Ｂ）上記（Ａ）で述べたとおり、Si、Mn、CrおよびMoは、粒界酸化層の制御に有効であるが、一方で、過剰に添加すると、残留オーステナイト量が多くなり、疲労亀裂の生成を助長する。そのため、Si、Mn、CrおよびMoについて、その含有量を厳密に制御する必要がある。
（Ｃ）粒界強化に寄与する固溶Ｂの含有量を、焼入れ性に効果のある3ppm以上確保するため、鋼中におけるTi-Al-B-Nの化学平衡に基づき、各元素の含有量を厳密に制御する必要がある。【００１５】
本発明は、上記知見に立脚するものであり、その要旨構成は、以下のとおりである。
［１］質量％で、Ｃ：0.15％以上0.30％以下、Si：0.50％以上1.50％以下、Mn：0.20％以上0.80％以下、Ｐ：0.003％以上0.020％以下、Ｓ：0.005％以上0.050％以下、Cr：0.30％以上1.20％以下、Mo：0.03％以上0.30％以下、Ｂ：0.0005％以上0.0050％以下、Ti：0.002％以上0.050％未満、Ｎ：0.0020％以上0.0150％以下およびＯ：0.0003％以上0.0025％以下を、下記（１）式を満足する範囲の下で含み、
Alを、[％B]−［(10.8/14)×｛[％N]−(14/48)[％Ti]｝］≧0.0003％の場合には、0.010％≦[％Al]≦0.100％にて含み、[％B]−［(10.8/14)×｛[％N]−(14/48)[％Ti]｝］＜0.0003％の場合には、(27/14)×｛[％N]−(14/48)[％Ti]−(14/10.8)[％B]＋0.02｝≦[％Al]≦0.100％にて含み、
残部はFeおよび不可避不純物からなる成分組成を有し、
さらに、下記（２）式を満足することを特徴とする肌焼鋼。
記
1.8×[％Si]＋1.5×[％Mo]−（[％Mn]＋[％Cr]）／2 ≧ 0.50  ・・・（１）
√I≦80    ・・・（２）
ただし、[％Ｍ]はＭ元素の含有量（質量％）を示し、Iは、前記肌焼鋼に浸炭焼入れおよび焼戻しを施し、その後回転曲げ疲労試験を行った後の破面における、フィッシュアイ中心部に位置する酸化物系介在物の面積（μｍ２）を示す。【００１６】
［２］前記成分組成が、質量％でさらに、Nb：0.050％以下、Ｖ：0.050％以下、およびSb：0.035％以下のうちから選んだ１種以上を含む上記［１］に記載の肌焼鋼。【００１７】
［３］前記成分組成が、質量％でさらに、Cu：1.0％以下、およびNi：1.0％以下のうちから選んだ１種以上を含む上記［１］または［２］に記載の肌焼鋼。【００１８】
［４］前記成分組成が、質量％でさらに、Ca：0.0050％以下、Sn：0.50％以下、Se：0.30％以下、Ta：0.10％以下、Hf：0.10％以下のうちから選んだ１種以上を含む上記［１］〜［３］のいずれか一項に記載の肌焼鋼。【００１９】
［５］質量％で、Ｃ：0.15％以上0.30％以下、Si：0.50％以上1.50％以下、Mn：0.20％以上0.80％以下、Ｐ：0.003％以上0.020％以下、Ｓ：0.005％以上0.050％以下、Cr：0.30％以上1.20％以下、Mo：0.03％以上0.30％以下、Ｂ：0.0005％以上0.0050％以下、Ti：0.002％以上0.050％未満、Ｎ：0.0020％以上0.0150％以下およびＯ：0.0003％以上0.0025％以下を、下記（１）式を満足する範囲の下で含み、
Alを、[％B]−［(10.8/14)×｛[％N]−(14/48)[％Ti]｝］≧0.0003％の場合には、0.010％≦[％Al]≦0.100％にて含み、[％B]−［(10.8/14)×｛[％N]−(14/48)[％Ti]｝］＜0.0003％の場合には、(27/14)×｛[％N]−(14/48)[％Ti]−(14/10.8)[％B]＋0.02｝≦[％Al]≦0.100％にて含み、
残部はFeおよび不可避不純物からなる成分組成を有する鋼の鋳片を、下記（３）式を満足する断面減少率にて熱間鍛造および／または熱間圧延による熱間加工を施して、棒鋼または線材である肌焼鋼を得ることを特徴とする肌焼鋼の製造方法。
記
1.8×[％Si]＋1.5×[％Mo]−（[％Mn]＋[％Cr]）／2 ≧ 0.50  ・・・（１）
（S1−S2）／S1≧0.960    ・・・（３）
ただし、[％Ｍ]はＭ元素の含有量（質量％）を示し、S1は、熱間加工時の延伸方向と直交する断面における前記鋳片の断面積（ｍｍ２）、S2は、熱間加工時の延伸方向と直交する断面における前記棒鋼または線材の断面積（ｍｍ２）を示す。【００２０】
［６］前記成分組成が、質量％でさらに、Nb：0.050％以下、Ｖ：0.050％以下、およびSb：0.035％以下のうちから選んだ１種以上を含む上記［５］に記載の肌焼鋼の製造方法。【００２１】
［７］前記成分組成が、質量％でさらに、Cu：1.0％以下、およびNi：1.0％以下のうちから選んだ１種以上を含む上記［５］または［６］に記載の肌焼鋼の製造方法。【００２２】
［８］前記成分組成が、質量％でさらに、Ca：0.0050％以下、Sn：0.50％以下、Se：0.30％以下、Ta：0.10％以下、Hf：0.10％以下のうちから選んだ１種以上を含む上記［５］〜［７］のいずれか一項に記載の肌焼鋼の製造方法。【００２３】
［９］上記［１］〜［４］のいずれか一項に記載の肌焼鋼に、機械加工、または、鍛造とその後の機械加工を施して歯車形状とし、その後、前記肌焼鋼に浸炭焼入れおよび焼戻しを施して、歯車部品を得ることを特徴とする歯車部品の製造方法。【００２４】
［１０］上記［５］〜［８］のいずれか一項に記載の肌焼鋼の製造方法の工程に加えて、前記肌焼鋼に、機械加工、または、鍛造とその後の機械加工を施して歯車形状とし、その後、前記肌焼鋼に浸炭焼入れおよび焼戻しを施して、歯車部品を得ることを特徴とする歯車部品の製造方法。
【発明の効果】
【００２５】
本発明によれば、高い回転曲げ疲労強度および衝撃疲労強度を有する機械構造用部品を、比較的安価なコストで作製するための素材として適した肌焼鋼およびその製造方法を提供することができる。すなわち、機械構造用部品として例えば歯車を、本発明鋼を用いて作製した場合に、その歯元の回転曲げ疲労特性のみならず、歯面の衝撃疲労特性にも優れた歯車を量産することが可能になる。
【図面の簡単な説明】
【００２６】
【図１】回転曲げ疲労試験片を示す図である。
【図２】浸炭焼入れ・焼戻し処理における熱処理条件を示す図である。
【図３】衝撃疲労試験片を示す図である。
【発明を実施するための形態】
【００２７】
まず、本発明において、鋼の成分組成を上記の範囲に限定した理由について説明する。なお、成分に関する「％」表示は、特に断らない限り質量％を意味するものとする。
【００２８】
Ｃ：0.15％以上0.30％以下
浸炭処理後の焼入れにより中心部の硬度を高めるためには、0.15％以上のＣを必要とする。一方、含有量が0.30％を超えると芯部の靭性が低下するため、Ｃ量は0.15％以上0.30％以下の範囲に限定した。好ましくは0.15％以上0.25％以下の範囲である。
【００２９】
Si：0.50％以上1.50％以下
Siは、歯車等が転動中に到達すると予想される200〜300℃の温度域における焼戻し軟化抵抗を高めると共に、浸炭表層部の硬さ低下を引き起こす残留オーステナイトの生成を抑制しつつ、焼入れ性を向上させる元素である。このような効果を有する鋼を得るには、少なくとも0.50％以上の添加が不可欠である。しかしながら、一方でSiはフェライト安定化元素であり、過剰な添加はAc3変態点を上昇させ、通常の焼入れ温度範囲で炭素の含有量の低い芯部でフェライトが出現し易くなり強度の低下を招く。また、過剰な添加は浸炭を阻害し、浸炭表層部の硬さ低下を引き起こす。この点、Si量が1.50％以下であれば、上記のような弊害は生じない。以上より、Si量は0.50％以上1.50％以下の範囲に限定した。好ましくは0.80％以上1.20％以下の範囲である。
【００３０】
Mn：0.20％以上0.80％以下
Mnは、焼入れ性の向上に有効な元素であり、少なくとも0.20％以上の添加を必要とする。しかしながら、Mnは、浸炭異常層を形成し易く、また過剰な添加は残留オーステナイト量が過多となることにより硬さの低下を招くため、上限を0.80％とした。好ましくは0.30％以上0.60％以下の範囲である。
【００３１】
Ｐ：0.003％以上0.020％以下
Ｐは、粒界に偏析し、浸炭層および内部の靭性を低下させる原因となるため、Ｐ量は、低いほど望ましい。具体的には、0.020％を超えると、上記弊害が現れるため、Ｐ量は0.020％以下とした。一方、製造コストの観点から、0.003％を下限とした。
【００３２】
Ｓ：0.005％以上0.050％以下
Ｓは、Mnと硫化物を形成し、被削性を向上させる作用を有するので、少なくとも0.005％以上含有させる。一方、過剰な添加は、部品の疲労強度および靭性を低下させるため、上限を0.050％とした。好ましくは0.010％以上0.030％以下の範囲である。
【００３３】
Cr：0.30％以上1.20％以下
Crは、焼入れ性の向上にも有効な元素であるが、含有量が0.30％に満たないとその添加効果に乏しく、一方、1.20％を超えると、浸炭異常層を形成し易くなる。また、焼入れ性が高くなりすぎるため、靭性が劣化し、疲労強度が低下することになる。従って、Cr量は0.30％以上1.20％以下の範囲に限定した。好ましくは0.40％以上0.80％以下の範囲である。
【００３４】
Mo：0.03％以上0.30％以下
Moは、焼入れ性および靭性を向上させると共に、浸炭処理後の結晶粒径を微細化する効果を有する元素であり、0.03％に満たないとその添加効果に乏しいため、0.03％を下限とした。一方、多量に添加すると、残留オーステナイト量が過多となることにより硬さの低下を招くだけではなく、製造コストを上昇させるため、0.30％を上限とした。なお、残留オーステナイト量および製造コストをより低くする観点から、上限値は0.20％とすることが好ましい。
【００３５】
Ｂ：0.0005％以上0.0050％以下
Ｂは、微量の添加により焼入れ性を確保するのに有効な元素であり、少なくとも0.0005％の添加を必要とする。一方、0.0050％を超えると、その効果が飽和するため、Ｂ量は0.0005％以上0.0050％以下の範囲に限定した。好ましくは0.0010％以上0.0040％以下の範囲である。
【００３６】
Ti：0.002％以上0.050％未満
TiはNと最も結合しやすく、固溶Ｂの確保に有効な元素であり、少なくとも0.002％の添加を必要とする。しかし、過剰に添加させると硬質で粗大なTiNが多く形成され、衝撃疲労や曲げ疲労破壊の起点となり、強度を低下させる。その影響は0.050％以上で顕著となるため、Ti量は0.002％以上0.050％未満の範囲に限定した。好ましくは0.004％以上0.025％未満の範囲である。更に好ましくは、0.005％以上0.025％未満の範囲である。
【００３７】
Ｎ：0.0020％以上0.0150％以下
Ｎは、Alと結合してAlＮを形成し、オーステナイト結晶粒の微細化に寄与する元素であり、少なくとも0.0020％以上の添加を必要とする。しかし、過剰に添加すると、固溶Ｂの確保が困難になるだけでなく、凝固時の鋼塊に気泡が発生したり、鍛造性の劣化を招くため、上限を0.0150％とする。好ましくは0.0030％以上0.0070％以下の範囲である。
【００３８】
Ｏ：0.0003％以上0.0025％以下
Ｏは、鋼中において酸化物系介在物として存在し、疲労強度を損なう元素である。従って、Ｏ量は低いほど望ましいが、0.0025％までは許容される。好ましくは0.0015％以下である。一方、製造コストの観点から、0.0003％を下限とした。
【００３９】
Al含有量は、Ｂ、Ｎ、Ti含有量との関係で次のとおりに規定する。
[％B]−［(10.8/14)×｛[％N]−(14/48)[％Ti]｝］≧0.0003％の場合：0.010％≦[％Al]≦0.100％
Alは、脱酸剤として必要な元素であると同時に、本発明においては固溶Ｂを確保するためにも必要な元素である。ここで、[％B]−［(10.8/14)×｛[％N]−(14/48)[％Ti]｝］は、Ｂが化学量論的にＮと結合する量を差し引いた残部のＢ量（以下［Ｂ］量と表記する。）を表している。この［Ｂ］量が0.0003％以上であれば、焼入れ性向上に必要な固溶Ｂの確保が可能となる。この場合において、Al含有量が0.010％未満であると、脱酸が不十分になり、酸化物系介在物による回転曲げ疲労強度および衝撃疲労強度の低下を招くことになる。一方、0.100％を超えてAlを添加すると、連続鋳造時のノズル詰まりの発生や、アルミナクラスター介在物の発現により靱性の低下を招く。よって、［Ｂ］量が0.0003％以上のとき、Al含有量は0.010％以上0.100％以下の範囲とする。
【００４０】
[％B]−［(10.8/14)×｛[％N]−(14/48)[％Ti]｝］＜0.0003％の場合：(27/14)×｛[％N]−(14/48)[％Ti]−(14/10.8)[％B]＋0.02｝≦[％Al]≦0.100％
一方、上式から計算される［Ｂ］量が0.0003％未満の場合は、Ｎと比較的結合し易いAlの量を増やし、焼入れ性向上に寄与する固溶Ｂ量を確保する必要がある。そのために、Al含有量を(27/14)×｛[％N]−(14/48)[％Ti]−(14/10.8)[％B]＋0.02｝％以上として、焼入れ性向上に寄与する0.0003％以上の固溶Ｂ量を確保する。なお、Alの上限は、上記と同様に0.100％とする。
【００４１】
本発明における鋼中成分は、上記成分を含み、残部はFeおよび不可避不純物を含むが、本発明の作用効果を損なわない範囲で、他の特性付与等を目的として、以下の選択成分を添加することが出来る。
【００４２】
Nb：0.050％以下
Nbは、炭窒化物形成元素であり、浸炭時のオーステナイト粒径を微細化して面圧疲労強度および衝撃曲げ疲労強度の向上に寄与する。このような作用を有効に発揮させるため、添加する場合は、0.005％以上とすることが好ましい。一方、0.050％を超えると、粗大なNbCの析出による粗粒化抑制能の低下や疲労強度の劣化を招くおそれがあるため、上限を0.050％とすることが好ましい。より好ましくは、0.005％以上0.025％未満の範囲である。
【００４３】
Ｖ：0.050％以下
Ｖは、Nbと同じく炭窒化物形成元素であり、浸炭時のオーステナイト粒径を微細化して、疲労強度の向上に寄与する。また、粒界酸化層深さを低減させる効果も有している。このような作用を有効に発揮させるため、添加する場合は、0.005％以上とすることが好ましい。一方、その効果は0.050％で飽和し、かつ過剰に添加すると、粗大な炭窒化物が生成し、逆に上記疲労強度の低下を招くため、上限は0.050％とすることが好ましい。より好ましくは0.005％以上0.030％以下の範囲である。
【００４４】
Sb：0.035％以下
Sbは、粒界への偏析傾向が強く、浸炭処理時に焼入れ性向上に寄与するSi、Mn、Cr等の粒界酸化を抑制することで、鋼の極表層における浸炭異常層の発生を低減させ、結果として回転曲げ疲労強度および衝撃疲労強度を向上させる効果がある。このような作用を有効に発揮させるため、添加する場合は、0.003％以上とすることが好ましい。しかしながら、過剰に添加するとコストの増加につながるだけでなく、靭性を低下させるため、0.035％以下とすることが好ましい。より好ましくは0.005％以上0.020％以下の範囲である。
【００４５】
Cu：1.0％以下
Cuは、焼入性の向上に寄与する元素であり、また、Seととともに添加することにより、鋼中でSeと結合し、結晶粒の粗大化防止効果を示す有用な元素である。これらの効果を得るためには、Cu含有量は0.01％以上とすることが好ましい。一方、Cu含有量が1.0％を超えると、圧延材の表面肌が荒れてしまい、疵として残存する懸念がある。そこで、上限は1.0％とすることが好ましい。より好ましくは0.10％以上0.50％以下の範囲である。
【００４６】
Ni：1.0％以下
Niは、焼入性の向上に寄与するとともに、靱性の向上に有用な元素である。これらの効果を得るためには、Ni含有量は0.01％以上とすることが好ましい。一方、1.0％を超えて含有されても、上記の効果が飽和する。よって、上限は1.0％とすることが好ましい。より好ましくは0.10％以上0.50％以下の範囲である。
【００４７】
Ca：0.0050％以下
Caは、硫化物の形態を制御し、被削性の向上に有用な元素である。これらの効果を得るためには、Ca含有量は0.0005％以上とすることが好ましい。一方、Ca含有量が0.0050％を超えると、上記の効果が飽和するだけでなく、疲労破壊の起点となる粗大な酸化物系介在物の生成を助長するため、上限は0.0050％とすることが好ましい。より好ましくは0.0005％以上0.0020％以下の範囲である。
【００４８】
Sn：0.50％以下
Snは、鋼材表面の耐食性を向上させるために有効な元素である。耐食性向上の観点から、Sn含有量は0.003％以上とすることが好ましい。一方、過剰な添加は鍛造性を劣化させることから、上限は0.50％とすることが好ましい。より好ましくは0.010％以上0.050％以下の範囲である。
【００４９】
Se：0.30％以下
Seは、MnやCuと結合し、鋼中に析出物として分散する。Se析出物は浸炭熱処理温度域で析出物成長がほとんど起こらず安定に存在しており、オーステナイト粒の粗大化をピン止め効果により抑制する。このため、Se添加は結晶粒の粗大化防止に有効である。この効果を得るためには、少なくとも0.001％のSeを添加することが好ましい。一方、0.30％を超えて添加しても、結晶粒の粗大化防止効果は飽和する。このため、上限は0.30％とすることが好ましい。より好ましくは0.005％以上0.100％以下の範囲である。
【００５０】
Ta：0.10％以下
Taは、鋼中で炭化物を形成し、浸炭熱処理時のオーステナイト粒の粗大化をピン止め効果により抑制する。この効果を得るためには、少なくとも0.003％のTaを添加することが好ましい。一方、0.10％を超えて添加すると、鋳造凝固時に割れを生じやすくなり、圧延および鍛造後でも疵が残存してしまう懸念があるため、上限は0.10％とすることが好ましい。より好ましくは0.005％以上0.050％以下の範囲である。
【００５１】
Hf：0.10％以下
Hfは、鋼中で炭化物を形成し、浸炭熱処理時のオーステナイト粒の粗大化をピン止め効果により抑制する。この効果を得るためには、少なくとも0.003％のHfを添加することが好ましい。一方、0.10％を超えて添加すると、鋳造凝固時に粗大な析出物を生成し、粗粒化抑制能の低下や疲労強度の劣化を招くおそれがあるため、上限は0.10％とすることが好ましい。より好ましくは0.005％以上0.050％以下の範囲である。
本発明の肌焼鋼の成分組成は、以上説明した元素以外の残部はFeおよび不可避的不純物からなることが好ましい。
【００５２】
本発明者らは、上記成分組成を有する肌焼鋼において、以下の（１）式を満足する場合に、当該肌焼鋼に浸炭焼入れおよび焼戻しを施して製造した機械構造用部品が、従来に無い優れた曲げ疲労強度および衝撃疲労強度を発揮することを見出した。
1.8×[％Si]＋1.5×[％Mo]−（[％Mn]＋[％Cr]）／2 ≧ 0.50  ・・・（１）
ただし、〔％Ｍ〕はＭ元素の含有量（質量％）を示す。
【００５３】
上記（１）式は、粒界酸化層深さに影響を与える因子を示し、左辺の値が0.50未満では、粒界酸化層深さの低減効果に乏しい。本発明では、上記（１）式を満たすことによって、浸炭処理後の粒界酸化層およびその周囲に形成される低硬度の浸炭異常層の深さを低減させることができるため、回転曲げ疲労強度および衝撃疲労強度を向上させることができる。
【００５４】
しかしながら、各々の元素が、上記（１）式を満足している場合であっても、回転曲げ疲労試験後の試験片の破面に位置する酸化物系介在物のサイズがある値よりも大きいと、この酸化物系介在物に起因して回転曲げ疲労強度および衝撃疲労強度が低下するため、早期疲労破壊を示すといった問題があることがわかった。そこで、本発明の肌焼鋼は、浸炭焼入れ及び焼戻し後に以下の（２）式を満足することが重要である。下記（２）式の左辺√Iの値は、より好ましくは60以下であり、さらに好ましくは40以下である。
√I≦80    ・・・（２）
【００５５】
上掲（２）式の左辺のIは、疲労破壊の起点となる最大の酸化物系介在物のサイズを示す指標であり、以下のようにして求める。肌焼鋼（棒鋼または線材）から、７本の試験片を採取する。試験片は、熱間加工による延伸方向（すなわち熱間圧延による場合には圧延方向、熱間鍛造による場合には鍛造による延伸方向）と平行に、直径1/2位置より採取し、図１に示す平行部直径8mm×平行部長さ16mmの寸法とする。
【００５６】
試験片に対して、図２に示す条件で浸炭焼入れ及び焼戻しを施し、その後、両振り小野式回転曲げ疲労試験を行って、フィッシュアイ破壊を生じさせる。試験条件は、浸炭後に表面を0.1mm研摩し、負荷応力1000MPa、回転数3500rpmとする。このように表層を研磨して行う疲労試験では、表層破壊よりも内部起点破壊すなわち、介在物を起点とする破壊が主となり、このため、試験後にフィッシュアイ破壊が観察される。そして、７本の試験片のうち最低疲労寿命のものについて、破面を走査型電子顕微鏡で観察し、フィッシュアイ中心部に位置する酸化物系介在物、すなわち、最大の酸化物系介在物の面積を画像解析にて測定し、Iとする。
【００５７】
本発明における、このような介在物の大きさの求め方によれば、3.14×(7.8mm÷2)2×16mm×７＝5349mm3の体積中の最大酸化物系介在物の大きさを評価できる。従来の被検面積中に存在する酸化物系介在物の大きさ、数量または密度の測定法では、このような大体積中の酸化物系介在物の状態の測定はできず、疲労寿命に影響を及ぼす介在物の評価は行えない。本発明における上記の介在物の評価手法では、5349mm3という大体積中で、実際に鋼の疲労破壊の起点となった酸化物系介在物の大きさを評価できるので、疲労寿命の予測精度がより向上する。
【００５８】
次に、本発明に係る肌焼鋼の製造方法について説明する。
【００５９】
上記（２）式を満足する肌焼鋼を得るためには、その製造工程において、鋳片の成分組成を上記（１）式を含めて上記の範囲に調整することに加えて、当該鋳片に対して、次の（３）式を満足する断面減少率にて熱間鍛造および／または熱間圧延による熱間加工を施して、棒鋼または線材とする必要がある。
（S1−S2）／S1≧0.960    ・・・（３）
但し、S1は、熱間加工時の延伸方向と直交する断面における鋳片の断面積（ｍｍ2）であり、S2は、熱間加工時の延伸方向と直交する断面における棒鋼または線材の断面積（ｍｍ2）である。
【００６０】
上記（３）式の左辺は、鋳片に熱間加工を施す際の断面減少率を示す指標である。ここで、熱間加工は、熱間鍛造であってもよく、また熱間圧延であってもよい。さらに、熱間鍛造と熱間圧延との両方を行ってもよい。上記（３）式の左辺で示される指標が0.960未満では、サイズの大きな酸化物系介在物に起因して回転曲げ疲労強度および衝撃疲労強度が低下し、結果として早期疲労破壊を示す。より好ましくは、上記（３）式の左辺が0.970以上であり、さらに好ましくは、0.985以上である。このように、本発明の成分組成を満足する鋼の鋳片に対して、上記（３）式を満足する断面減少率にて熱間加工を施すと、後述する浸炭焼入れ及び焼戻し後に上記（２）式を満足する肌焼鋼を得ることができる。
【００６１】
以上のようにして製造された本発明の肌焼鋼（棒鋼または線材）は、熱間鍛造または冷間鍛造を施すか施さずに、その後切削等の機械加工を施して、部品形状（例えば歯車形状）に成型する。その後、この部品形状に対して、浸炭焼入れ・焼戻し処理を施すことにより所望の部品（例えば歯車）を得る。さらに、この部品に対して、ショットピーニング等の加工を施してもよい。なお、加工にあたり、熱間鍛造や冷間鍛造を施した場合には、酸化物系介在物のサイズが変化するが、疲労寿命を悪化させる方向に変化することはないので、これらの鍛造が施されて部品となる場合であっても、本発明の肌焼鋼を用いることは有効である。肌焼鋼に対する浸炭焼入れ・焼戻しの条件は特に限定されず、公知または任意の条件とすればよく、例えば、浸炭温度900℃以上1050℃以下で60分以上600分以下とし、焼入れ温度800℃以上900℃以下で10分以上120分以下とし、焼戻し温度120℃以上250℃以下で30分以上180分以下とすることができる。
【実施例】
【００６２】
以下、実施例に従って、本発明の構成および作用効果をより具体的に説明する。しかし、本発明は下記の実施例によって制限を受けるものではなく、本発明の趣旨に適合し得る範囲内にて適宜変更することも可能であり、これらは何れも本発明の技術的範囲に含まれる。【００６３】
表１に示す成分組成（各元素の含有量の単位は質量％、残部はFeおよび不可避不純物）の鋼の鋳片を、表２に示す断面減少率にて熱間圧延し、種々の寸法の丸棒鋼を得た。表１中に示す鋼No.1〜29は成分組成が本発明を満足する適合鋼であり、鋼No.30〜52は成分組成が本発明を満足しない比較鋼であり、表２中の試験No.51は、断面減少率が本発明の規制値から外れた比較例である。【００６４】
（評価方法）
各適合鋼および比較鋼において、以下の評価を行った。【００６５】
（１）回転曲げ疲労強度およびＩの評価
適合鋼および比較鋼から得た丸棒鋼の各々の直径1/2の位置より、既述の方法で試験片を７本採取し、既述の方法でＩを求めた。画像解析には、Media-Cybernetics社製Image-Pro#PLUSを用いた。この手順における両振り小野式回転曲げ疲労試験において、破断までの繰り返し数（７本のうちの最短疲労寿命）を表２に示す。なお、最短疲労寿命が100,000回以上の場合に、優れた回転曲げ疲労強度を有するとみなすことができる。【００６６】
（２）衝撃疲労強度の評価
適合鋼および比較鋼から得た丸棒鋼の各々の直径1/2の位置より、図３に示す10×10×110ｍｍの試験片を採取し、衝撃疲労試験片とした。得られた試験片に対して、図２に示す浸炭焼入れ・焼戻し処理を行った。その後、落錘型衝撃疲労試験機により、繰返し数1000回で破壊する衝撃エネルギーを調査した。本試験において、3.5Ｊ以上の衝撃疲労強度を有する場合、優れた衝撃疲労強度を有するとみなすことができる。評価結果を表２に示す。【００６７】
【表１−１】
2018047955.tif 000002
【表１−２】
2018047955.tif 000003
【００６８】
【表２】
2018047955.tif 000004
【産業上の利用可能性】
【００６９】
本発明によれば、高い回転曲げ疲労強度および衝撃疲労強度を有する機械構造用部品を、比較的安価なコストで作製するための素材として適した肌焼鋼およびその製造方法を提供することができる。
【図１】
2018047955.tif 000005
【図２】
2018047955.tif 000006
【図３】
2018047955.tif 000007
【国際調査報告】
2018047955.tif 000008
2018047955.tif 000009
2018047955.tif 000010
2018047955.tif 000011